НОВЫЙ СПОСОБ ПОЛУЧЕНИЯ ОСАЖДЕННЫХ ОКСИДОВ КРЕМНИЯ

1. Способ получения осажденного оксида кремния, включающий реакцию осаждения между силикатом и по меньшей мере одной кислотой, в результате чего получают суспензию осажденного оксида кремния, затем разделение и сушку этой суспензии, в котором:
- проводят реакцию осаждения, следующим образом:
2
(i) образуют исходный замес, содержащий силикат и электролит, причем концентрация силиката (выраженная в SiO) в указанном исходном замесе ниже 100 г/л, а концентрация электролита в указанном исходном замесе предпочтительно ниже 19 г/л,
(ii) добавляют в указанный замес кислоту до получения величины рН реакционной среды по меньшей мере 7,0, в частности, в интервале от 7 до 8,5,
(iii) одновременно добавляют в реакционную среду кислоту и силикат,
(iv) добавляют кислоту в реакционную среду, в частности, до получения величины рН реакционной среды в интервале от 3,0 до 6,5,
- сушат суспензию, предпочтительно имеющую содержание сухих веществ не более 24 мас.%,
причем кислота, используемая на по меньшей мере этапе (iii), является концентрированной кислотой, предпочтительно серной кислотой, имеющей концентрацию по меньшей мере 80 мас.%, в частности, по меньшей мере 90 мас.%.
2. Способ по п.1, отличающийся тем, что кислота, используемая на этапах (iii) и (iv), является концентрированной кислотой, предпочтительно серной кислотой, имеющей концентрацию по меньшей мере 80 мас.%, в частности, по меньшей мере 90 мас.%.
3. Способ по п.2, отличающийся тем, что на части этапа (ii) используемая кислота является концентрированной кислотой, предпочтительно серной кислотой, имеющей концентрацию по меньшей мере 80 мас.%, в частности, по меньшей мере 90 мас.%.
4. Способ по п.3, отличающийся тем, что на этапе (ii) кислота, используемая после достижения точки гелеобразования в реакционной среде, является концентрированной кислотой, предпочтительно серной кислотой, имеющей концентрацию по меньшей мере 80 мас.%, в частности, по меньшей мере 90 мас.%.
5. Способ по одному из пп.3 и 4, отличающийся тем, что на этапе (ii) кислота, используемая после х минут, отсчитываемых от начала указанного этапа, причем х составляет от 15 до 25, является концентрированной кислотой, предпочтительно серной кислотой, имеющей концентрацию по меньшей мере 80 мас.%, в частности, по меньшей мере 90 мас.%.
2
6. Способ по одному из пп.1-4, отличающийся тем, что концентрация силиката (выраженная в SiO) в указанном исходном замесе составляет по меньшей мере 80 г/л.
7. Способ по п.2, отличающийся тем, что кислота, используемая на этапе (ii), является концентрированной кислотой, предпочтительно серной кислотой, имеющей концентрацию по меньшей мере 80 мас.%, в частности, по меньшей мере 90 мас.%.
2
8. Способ по п.7, отличающийся тем, что концентрация силиката (выраженная в SiO) в указанном исходном замесе ниже 80 г/л.
9. Способ по одному из пп.1-4, отличающийся тем, что указанная концентрированная кислота является серной кислотой, имеющей концентрацию по меньшей мере 80 мас.%, предпочтительно по меньшей мере 90 мас.%.
10. Способ по одному из пп.1-4, отличающийся тем, что указанная концентрированная кислота является серной кислотой, имеющей концентрацию в интервале от 90 до 98 мас.%.
11. Способ по одному из пп.1-4, отличающийся тем, что разделение включает фильтрацию и измельчение фильтровального остатка, причем указанное измельчение предпочтительно проводится в присутствии по меньшей мере одного соединения алюминия, в частности, алюмината щелочного металла.
12. Способ по одному из пп.1-4, отличающийся тем, что сушку проводят распылением.